(57)【要約】【課題】合成樹脂で金属酸化物粒子を内包するため金属酸化物粒子の含有量が多い場合及び薄型にした場合であっても優れた可撓性を有すると共に、合成樹脂シートを積層して形成しているのでシート内部に金属酸化物粒子が高い充填率で且つ均一に存在し安定した高い磁気特性が得られる磁性シート及びその製造方法を提供することを目的とする。【解決手段】本発明の磁性シート１は、複数の金属酸化物粒子３を内包した合成樹脂シート２を複数積層して形成された構成を有する。本発明の磁性シート１の製造方法は、合成樹脂４と溶剤と金属酸化物粒子３とをスラリー化するスラリー化工程と、得られたスラリーを支持体上に塗布する塗布工程と、塗布されたスラリーを乾燥する乾燥工程と、乾燥して得られた合成樹脂シート２を支持体から剥離する剥離工程と、剥離した複数の合成樹脂シート２を圧着又は熱圧着により積層する積層工程と、を備えた構成を有する。【選択図】図１
2006114725.tif 000002
【特許請求の範囲】
【請求項１】
磁界の影響を遮蔽するための磁性シートであって、複数の金属酸化物粒子を内包した合成樹脂シートを複数積層して形成されていることを特徴とする磁性シート。
【請求項２】
前記合成樹脂シートにおける前記金属酸化物粒子の含有量が３０ｗｔ％〜９８ｗｔ％、好ましくは８６ｗｔ％〜９７ｗｔ％であることを特徴とする請求項１に記載の磁性シート。
【請求項３】
前記金属酸化物粒子の平均粒子径が１μｍ〜２００μｍ、好ましくは３０μｍ〜７０μｍであることを特徴とする請求項１又は２に記載の磁性シート。
【請求項４】
前記合成樹脂シートの厚みが５μｍ〜１０００μｍ、好ましくは８０μｍ〜１５０μｍであることを特徴とする請求項１乃至３の内いずれか１項に記載の磁性シート。
【請求項５】
磁界の影響を遮蔽するための磁性シートの製造方法であって、
合成樹脂と前記合成樹脂の溶剤と金属酸化物粒子とを混練してスラリー化するスラリー化工程と、
前記スラリー化工程で得られたスラリーを支持体上に塗布する塗布工程と、
塗布された前記スラリーを乾燥する乾燥工程と、
乾燥して得られた合成樹脂シートを前記支持体から剥離する剥離工程と、
剥離した複数の前記合成樹脂シートを圧着又は熱圧着により積層する積層工程と、
を備えたことを特徴とする磁性シートの製造方法。
【請求項６】
前記スラリー化工程において前記スラリーにカップリング材を添加することを特徴とする請求項５に記載の磁性シートの製造方法。
【発明の詳細な説明】
【技術分野】
【０００１】
本発明は、データキャリアやリーダ／ライタ等に搭載されたアンテナの通信性能の低下を防止するために磁界の影響を遮蔽する磁性シート及びその製造方法に関する。
【背景技術】
【０００２】
近年、工場の生産ライン等に１３．６０ＭＨｚ等の帯域の電磁波を用いてデータの通信を行うＲＦ−ＩＤシステム等のデータキャリアシステムが用いられている。データキャリアシステムは、製品等に貼り付けられたＩＣタグ等のデータキャリアに対してリーダ／ライタを用いて非接触で情報の読み取りや書き込みを行うことで生産工程の履歴管理や工程の切り換え管理等を行い、生産ラインの効率的な稼動を実現できるものである。
【０００３】
図２はデータキャリアの組み立て図であり、図３はデータキャリアの要部断面図である。
【０００４】
図中、１０はデータキャリア、１１は前面側ケーシング、１２はアンテナ、１２ａはアンテナ基板、１２ｂはアンテナ基板１２ａ上に形成された銅箔等からなるアンテナパターン、１３は整合回路等の回路、１４は磁性シート、１５は合成樹脂からなる絶縁性のスペーサ、１６はアルミニウム等の金属板、１７は背面側ケーシングである。
【０００５】
アンテナ１２は、情報の読み取りや書き込みを行うために電磁波を送受信する。受信された電磁波は情報として整合回路等の回路１３で処理され、回路１３上のメモリに書き込まれ或いは対応する情報がアンテナ１２から送信される。
【０００６】
このようなデータキャリア１０やそのリーダ／ライタ等の背後に金属製の棚や壁の鉄筋、電解物質等の物体が存在した場合、データキャリア１０やリーダ／ライタからの電磁波によりこの物体が電磁誘導を起こして磁界が生じ、この磁界が電磁波に影響を与え、アンテナ感度を大きく減衰させ通信性能が低下する。そこで、データキャリア１０等のアンテナ１２の背面に背後からの磁界を吸収して通信性能の低下を防止するための磁性シート１４が配設されている。この磁性シート１４はフェライト等の金属酸化物粒子を合成樹脂に混合してシート状に成形したものであり、例えば（特許文献１）に開示されたものがある。
【０００７】
一方、磁性シート１４と同様の機能を有するものとして、従来、フェライト等の金属酸化物粒子のバルク体からなるものが用いられていた。しかしながら、バルク体は加工性に欠けると共に厚みを薄くすると脆くなり割れたり欠けたりし易いため、ＩＣタグ等の薄型電子部品に用いるのは困難であった。
【特許文献１】特開２０００−２４４１７１号公報
【発明の開示】
【発明が解決しようとする課題】
【０００８】
しかしながら上記従来の磁性シートでは、以下のような課題を有していた。
【０００９】
（１）（特許文献１）の磁性シートでは、金属磁性粉末（金属酸化物粒子）に対する結合材としての樹脂の含有率が従来のバルク体に比べ多いため、バルク体に比べ透磁率が低く磁界を強化する効果が小さいという課題を有していた。
【００１０】
（２）また、樹脂の含有量を少なくして金属酸化物粒子を多くするとシート状とした場
合にバルク体のように脆くなるため、十分な可撓性を維持したまま薄くすることができずＩＣタグ等の薄型電子部品に用いることは困難であるという課題を有していた。
【００１１】
（３）また、単に磁性塗料を基材に塗布して乾燥し剥離して製造しているだけなので、得られた磁性シート内部において金属酸化物粒子が互いにくっついて嵩密度の大きい部分と樹脂のみの部分が生じるため安定した磁気特性が得られないという課題を有していた。
【００１２】
本発明は上記従来の課題を解決するもので、合成樹脂で金属酸化物粒子を内包するため金属酸化物粒子の含有量が多い場合及び薄型にした場合であっても優れた可撓性を有すると共に、合成樹脂シートを積層して形成しているのでシート内部に金属酸化物粒子が高い充填率で且つ均一に存在し安定した高い磁気特性が得られる磁性シートを提供することを目的とする。
【００１３】
また、本発明は上記従来の課題を解決するもので、優れた可撓性を有し且つ安定した高い磁気特性が得られる磁性シートを簡単に得ることができる磁性シートの製造方法を提供することを目的とする。
【課題を解決するための手段】
【００１４】
上記課題を解決するために、本発明の磁性シートは、磁界の影響を遮蔽するための磁性シートであって、複数の金属酸化物粒子を内包した合成樹脂シートを複数積層して形成された構成を有する。
【００１５】
これにより、合成樹脂で金属酸化物粒子を内包するため金属酸化物粒子の含有量が多い場合及び薄型にした場合であっても優れた可撓性を有すると共に、合成樹脂シートを積層して形成しているのでシート内部に金属酸化物粒子が高い充填率で且つ均一に存在し安定した高い磁気特性が得られる磁性シートを提供することができる。
【００１６】
上記課題を解決するために、本発明の磁性シートの製造方法は、磁界の影響を遮蔽するための磁性シートの製造方法であって、合成樹脂と合成樹脂の溶剤と金属酸化物粒子とを混練してスラリー化するスラリー化工程と、スラリー化工程で得られたスラリーを支持体上に塗布する塗布工程と、塗布されたスラリーを乾燥する乾燥工程と、乾燥して得られた合成樹脂シートを支持体から剥離する剥離工程と、剥離した複数の合成樹脂シートを圧着又は熱圧着により積層する積層工程と、を備えた構成を有する。
【００１７】
これにより、優れた可撓性を有し且つ安定した高い磁気特性が得られる磁性シートを簡単に得ることができる磁性シートの製造方法を提供することができる。
【発明の効果】
【００１８】
以上説明したように本発明の磁性シート及びその製造方法によれば、以下のような有利な効果が得られる。
【００１９】
請求項１に記載の発明によれば、金属酸化物粒子の含有率が高い場合であっても可撓性を有し薄型にしても高い耐久性を有するので、データキャリアやリーダ／ライタ等の小型電子機器に用いることができる。また、複数の金属酸化物粒子が凝集状態を形成して合成樹脂シート内部に高い嵩密度で存在すると共にその合成樹脂シートを積層して形成しているため、透磁率が高く低損失で高いＱ値を有し高い磁気特性が安定して得られる。したがって、データキャリア等の背後に金属製の棚や壁の鉄筋、電解物質等の電磁波に影響を与える物体が存在した場合であっても、アンテナの背面に配設することで、その物体からの電磁波の影響を遮蔽して通信性能の低下を防止することができる。
【００２０】
請求項２に記載の発明によれば、請求項１の効果に加え、透磁率が高く低損失で高いＱ値を有する、アンテナの通信性能の低下を確実に防止するのに十分な磁気特性が得られる。また、金属酸化物粒子を内包した合成樹脂シートを積層して形成されているので、金属酸化物粒子の含有量が８６ｗｔ％〜９７ｗｔ％と多くても優れた可撓性を有する。
【００２１】
請求項３に記載の発明によれば、請求項１又は２の効果に加え、合成樹脂シート内において金属酸化物粒子が最密充填され凝集状態を形成してシートの可撓性を保ったまま高い含有率を実現できる磁性シートを提供することができる。
【００２２】
請求項４に記載の発明によれば、請求項１乃至３の内いずれか１項の効果に加え、合成樹脂シート内部において金属酸化物粒子が不均一になることを防ぎ、安定した磁気特性が得られる。
【００２３】
請求項５に記載の発明によれば、合成樹脂と溶剤と金属酸化物粒子とをスラリー化し、得られたスラリーを支持体上に塗布し乾燥することにより、複数の金属酸化物粒子が合成樹脂で包囲されるので、薄型にしても優れた可撓性を有し高い耐久性を有する。また、複数の金属酸化物粒子が凝集状態を形成して高い嵩密度で内包されるため透磁率が高く低損失で高いＱ値を有し優れた磁気特性が得られ、電磁波の影響を十分に遮蔽して通信性能の低下を防止することができる。また、乾燥して得られた合成樹脂シートを支持体から剥離し積層して磁性シートを形成することにより、シートの厚み方向において金属酸化物粒子の嵩密度が均一になり安定した磁気特性が得られる。
【００２４】
請求項６に記載の発明によれば、請求項５の効果に加え、カップリング材を添加することにより金属酸化物粒子と合成樹脂との結合が強固になり耐久性に優れる。
【発明を実施するための最良の形態】
【００２５】
本発明は、合成樹脂で金属酸化物粒子を内包するため金属酸化物粒子の含有量が多い場合及び薄型にした場合であっても優れた可撓性を有すると共に、合成樹脂シートを積層して形成しているのでシート内部に金属酸化物粒子が高い充填率で且つ均一に存在し安定した高い磁気特性が得られる磁性シートを提供するという目的を、複数の金属酸化物粒子を内包した合成樹脂シートを複数積層して形成することにより実現した。
【００２６】
また、本発明は、優れた可撓性を有し且つ安定した高い磁気特性が得られる磁性シートを簡単に得ることができる磁性シートの製造方法を提供するという目的を、合成樹脂と合成樹脂の溶剤と金属酸化物粒子とを混練してスラリー化するスラリー化工程と、スラリー化工程で得られたスラリーを支持体上に塗布する塗布工程と、塗布されたスラリーを乾燥する乾燥工程と、乾燥して得られた合成樹脂シートを支持体から剥離する剥離工程と、剥離した複数の合成樹脂シートを圧着又は熱圧着により積層する積層工程と、を備えることにより実現した。
【００２７】
上記課題を解決するためになされた第１の発明は、磁界の影響を遮蔽するための磁性シートであって、複数の金属酸化物粒子を内包した合成樹脂シートを複数積層して形成された構成を有している。
【００２８】
この構成により、以下の作用を有する。
【００２９】
（１）合成樹脂シートは複数の金属酸化物粒子を合成樹脂で包囲するように形成されているので、金属酸化物粒子の含有率が高い場合であっても割れたり欠けたりすることなく、また薄く形成した場合であっても可撓性に優れる。
【００３０】
（２）合成樹脂シート内において複数の金属酸化物粒子は凝集状態を形成して高い嵩密度で存在するため磁気特性に優れる。
【００３１】
（３）複数の金属酸化物粒子を内包した合成樹脂シートを積層して形成されているので、シートの厚み方向において金属酸化物粒子の嵩密度が均一になり安定した磁気特性が得られる。
【００３２】
上記課題を解決するためになされた第２の発明は、第１の発明に記載の磁性シートであって、前記合成樹脂シートにおける前記金属酸化物粒子の含有量が３０ｗｔ％〜９８ｗｔ％、好ましくは８６ｗｔ％〜９７ｗｔ％である構成を有している。
【００３３】
この構成により、第１の発明の作用に加え、以下の作用を有する。
【００３４】
（１）金属酸化物粒子の含有量が３０ｗｔ％〜９８ｗｔ％、好ましくは８６ｗｔ％〜９７ｗｔ％であるため優れた磁気特性が得られると共に、金属酸化物粒子を内包した合成樹脂シートを積層して形成されているので、金属酸化物粒子の含有率が高くても優れた可撓性を有する。
【００３５】
ここで、金属酸化物粒子の含有量が８６ｗｔ％より小さくなるにつれ透磁率等が低下し磁気特性が得られなくなり３０ｗｔ％より小さくなるとこの傾向が顕著になるため好ましくなく、９７ｗｔ％より大きくなるにつれ合成樹脂の含有量が少なくなり薄型化した場合に必要な可撓性が得られなくなり９８ｗｔ％より小さくなるとこの傾向が顕著になるため好ましくない。
【００３６】
上記課題を解決するためになされた第３の発明は、第１又は第２の発明に記載の磁性シートであって、前記金属酸化物粒子の平均粒子径が１μｍ〜２００μｍ、好ましくは３０μｍ〜７０μｍである構成を有している。
【００３７】
この構成により、第１又は第２の発明の作用に加え、以下の作用を有する。
【００３８】
（１）金属酸化物粒子の平均粒子径が１μｍ〜２００μｍ、好ましくは３０μｍ〜７０μｍであるため、合成樹脂シート内において金属酸化物粒子が最密充填され凝集状態を形成して可撓性を維持したまま高い含有率を実現できる。
【００３９】
ここで、金属酸化物粒子の平均粒子径が３０μｍより小さくなるにつれ嵩密度が不均一になり易いと共に微粉砕のための製造コストが高くなり１μｍより小さくなるとこの傾向が顕著になるため好ましくなく、７０μｍより大きくなるにつれ金属酸化物粒子間の空隙が大きくなり充填率が低下して凝集状態を形成でき難くなり磁気特性が低下し２００μｍより大きくなるとこの傾向が顕著になるため好ましくない。
【００４０】
上記課題を解決するためになされた第４の発明は、第１乃至第３の発明の内いずれか１に記載の磁性シートであって、前記合成樹脂シートの厚みが５μｍ〜１０００μｍ、好ましくは８０μｍ〜１５０μｍである構成を有している。
【００４１】
この構成により、第１乃至第３の発明の内いずれか１に記載の発明の作用に加え、以下の作用を有する。
【００４２】
（１）合成樹脂シートの厚みが５μｍ〜１０００μｍ、好ましくは８０μｍ〜１５０μｍであるため、合成樹脂シート内部において金属酸化物粒子が不均一になることを防ぎ、安定した磁気特性が得られる。
【００４３】
ここで、合成樹脂シートの厚みが８０μｍより小さくなるにつれシートの耐久性が低下すると共に金属酸化物粒子を合成樹脂で包み込むことができ難くなり必要な可撓性が得られなくなり５μｍより小さくなるとこの傾向が顕著になるため好ましくなく、１５０μｍより大きくなるにつれ合成樹脂シート内部において金属酸化物粒子が不均一になり磁気特性が不安定になり１０００μｍより大きくなるとこの傾向が顕著になるため好ましくない。
【００４４】
上記課題を解決するためになされた第５の発明は、磁界の影響を遮蔽するための磁性シートの製造方法であって、合成樹脂と合成樹脂の溶剤と金属酸化物粒子とを混練してスラリー化するスラリー化工程と、スラリー化工程で得られたスラリーを支持体上に塗布する塗布工程と、塗布されたスラリーを乾燥する乾燥工程と、乾燥して得られた合成樹脂シートを支持体から剥離する剥離工程と、剥離した複数の合成樹脂シートを圧着又は熱圧着により積層する積層工程と、を備えた構成を有している。
【００４５】
この構成により、以下の作用を有する。
【００４６】
（１）合成樹脂と溶剤と金属酸化物粒子とをスラリー化し、スラリーを支持体上に塗布し乾燥することにより、複数の金属酸化物粒子が合成樹脂で包囲されるので優れた可撓性を有すると共に、複数の金属酸化物粒子が凝集状態を形成して高い嵩密度で存在するため磁気特性に優れた磁性シートが得られる。
【００４７】
（２）乾燥して得られた合成樹脂シートを支持体から剥離し積層して磁性シートを形成することにより、シートの厚み方向において金属酸化物粒子の嵩密度が均一になり安定した磁気特性が得られる。
【００４８】
（３）複数の合成樹脂シートを積層しているので磁性シートを任意の厚みに形成することができる。
【００４９】
ここで、積層工程における合成樹脂シートの積層数は得ようとする磁性シートの厚みにもよるが、２〜１５とすることが好ましい。なお、積層数はできるだけ少なくする方が作業性の面から好ましく、また、シート間にゴミ等を挟み込まないためにも好ましい。
【００５０】
積層工程における加圧力及び加熱温度は９．８ＭＰａ〜１９．６ＭＰａ、３５℃〜６０℃とすることが好ましい。加圧力が９．８ＭＰａより小さくなるにつれシート間の接着が不十分になり、１９．６ＭＰａより大きくなるにつれ大型の加圧機が必要となり、いずれも好ましくない。加熱温度が３５℃より小さくなるにつれシートの柔軟性が低くなり、６０℃より大きくなるにつれ可塑材が揮発し易くなり、いずれも好ましくない。
【００５１】
上記課題を解決するためになされた第６の発明は、第５の発明に記載の磁性シートの製造方法であって、スラリー化工程においてスラリーにカップリング材を添加する構成を有している。
【００５２】
この構成により、第５の発明の作用に加え、以下の作用を有する。
【００５３】
（１）カップリング材を添加することにより金属酸化物粒子と合成樹脂との結合が強固になり耐久性に優れた磁性シートが得られる。
【００５４】
（実施の形態１）
以下、本発明の実施の形態について、各図に基づいて説明する。
【００５５】
図１は本実施の形態１における磁性シートの要部断面図である。
【００５６】
図１において、１は本実施の形態１における磁性シート、２は合成樹脂シート、３は金属酸化物粒子、４は合成樹脂である。
【００５７】
各々の合成樹脂シート２は８０μｍ〜１５０μｍの厚みに形成され、複数の金属酸化物粒子３を内包し、複数の金属酸化物粒子３は凝集状態を形成している。合成樹脂４としてはポリビニルアセタール系樹脂、エポキシ系樹脂、ジアリルフタレート系樹脂、ポリウレタン系樹脂等の熱可塑性樹脂が用いられる。金属酸化物粒子３としては、飽和磁化、残留磁気、保磁力が所定の値となるように焼成及び粉砕して形成されたフェライト粒子等が用いられ、Ｆｅ2Ｏ3系又はＭｎ−Ｚｎ系、Ｎｉ−Ｚｎ系等のものが用いられる。なお、金属酸化物粒子３としては平均粒子径が３０μｍ〜７０μｍのものを用い、合成樹脂シート２の金属酸化物粒子３の含有量は８６ｗｔ％〜９７ｗｔ％となるように設定した。
【００５８】
以上のように構成された本実施の形態１における磁性シートについて、以下その製造方法を説明する。
【００５９】
まず、ポリビニルアセタール系樹脂等の合成樹脂とフタル酸エステル等の可塑材とを酢酸ブチル等の溶剤に溶解させる。得られた溶液４５ｗｔ％とＮｉ、Ｚｎ、Ｃｕ系等のフェライト粒子５５ｗｔ％とを混錬してスラリーを作製する（スラリー化工程）。ここで、スラリーにシラン系等のカップリング材を添加してシートの耐久性を高めることができる。
【００６０】
次に、作製したスラリーを減圧脱泡しながらポリエチレンテレフタレート等の離型材からなる支持体の上面にドクターブレード法等を用いて塗布し（塗布工程）、約９０℃で連続的に乾燥させ（乾燥工程）、厚みが約１００μｍの合成樹脂シートを作製する。
【００６１】
作製した合成樹脂シートを所定の寸法に切断した後、支持体から剥離し（剥離工程）、複数の合成樹脂シートを重ね合わせる。このとき、各合成樹脂シートの間にゴミや不純物等を挟み込まないようにクリーンルーム内で合成樹脂シートを重ね合わせる。
【００６２】
重ね合わせた合成樹脂シートを約４０℃に加温したプレス機を用いて所定圧力で加圧し熱圧着して複数の合成樹脂シートを積層した磁性シートが得られる（積層工程）。
【００６３】
以上のように本実施の形態１における磁性シート及びその製造方法は構成されているので、以下のような作用を有する。
【００６４】
（１）合成樹脂と溶剤と金属酸化物粒子とを混練し、支持体上に塗布し、乾燥することにより、複数の金属酸化物粒子が合成樹脂で包囲されると共に、包囲された複数の金属酸化物粒子が凝集状態を形成した合成樹脂シートが得られる。得られた合成樹脂シートを支持体から剥離し積層して磁性シートを形成することにより、金属酸化物粒子の含有量が多く、且つ薄型であっても優れた可撓性を有すると共に、金属酸化物粒子の含有量が多いので透磁率が高く低損失で高いＱ値を有し安定した磁気特性を有する磁性シートが得られる。
【００６５】
（２）金属酸化物粒子の含有量が８６ｗｔ％〜９７ｗｔ％と多いため優れた磁気特性が得られると共に、金属酸化物粒子を内包した合成樹脂シートを積層して形成されているので金属酸化物粒子の含有量が８６ｗｔ％〜９７ｗｔ％と高くても優れた可撓性を有する。
【００６６】
（３）金属酸化物粒子の平均粒子径が３０μｍ〜７０μｍであるため、合成樹脂シート
内において金属酸化物粒子が最密充填され凝集状態を形成して可撓性を維持したまま高い含有量を実現できる。
【００６７】
（４）合成樹脂シートの厚みが８０μｍ〜１５０μｍであるので、合成樹脂シート内部において金属酸化物粒子が不均一になることを防ぎ、安定した磁気特性が得られる。
【実施例】
【００６８】
以下に本発明の実施例を説明する。
【００６９】
（実施例１）
金属酸化物粒子を構成する金属酸化物としてＦｅ2Ｏ3、ＮｉＯ、ＺｎＯ、ＣｕＯを用い、これらの微粉末（平均粒子径０．１μｍ〜２μｍ）をＦｅ2Ｏ3４６．０ｍｏｌ％、ＮｉＯ１８．０ｍｏｌ％、ＺｎＯ１８．０〜２２．５ｍｏｌ％、ＣｕＯ８．５〜１２．０ｍｏｌ％の割合で混合した。十分に混合した微粉末を所定の金型に入れて焼成し、得られた焼成物を微粉砕して平均粒子径３０μｍ〜７０μｍの金属酸化物粒子を作製した。作製した金属酸化物粒子を用いて実施の形態１と同様にして実施例１の磁性シートを作製した。なお、樹脂シートの積層数は１０とした。
【００７０】
以上のようにして作製した磁性シートをデータキャリア等のアンテナの背面に配設しそのＱ値を測定したところ、周波数１３．６０ＭＨｚで１２０以上のＱ値が測定された。なおＱ値の測定は、まず厚みが３ｍｍで１辺が１５０ｍｍの正方形のアルミニウム板の上面に作製した磁性シートを置き、その磁性シートの上面に直径が１．６ｍｍの銅線からなる一辺が６０ｍｍの正方形の角型ループアンテナを置き、インピーダンスアナライザ（ヒューレット・パッカード社製、型式４１９４Ａ）により測定した。
【００７１】
Ｑ値が１２０以上であることから、この磁性シートを用いれば、電磁誘導方式で通信を行うアンテナにおいてその周囲の金属等の影響を排除して磁界を強化する効果が得られることがわかった。
【産業上の利用可能性】
【００７２】
本発明は、データキャリアやリーダ／ライタ等に搭載されたアンテナの通信性能の低下を防止するために磁界の影響を遮蔽する磁性シートに関し、特に本発明によれば、合成樹脂で金属酸化物粒子を内包するため金属酸化物粒子の含有量が多い場合及び薄型にした場合であっても優れた可撓性を有し、データキャリアやリーダ／ライタ等の小型電子機器に用いることができると共に、合成樹脂シートを積層して形成しているのでシート内部に金属酸化物粒子が高い充填率で且つ均一に存在し安定した高い磁気特性が得られ、データキャリア等の背後に金属製の棚や壁の鉄筋、電解物質等の電磁波に影響を与える物体が存在した場合であっても、アンテナの背面に配設することで、その物体からの電磁波の影響を遮蔽して通信性能の低下を防止することができる磁性シートを提供することができる。
【００７３】
また、本発明は、データキャリアやリーダ／ライタ等に搭載されたアンテナの通信性能の低下を防止するために磁界の影響を遮蔽する磁性シートの製造方法に関し、特に本発明によれば、優れた可撓性を有し且つ安定した高い磁気特性が得られる磁性シートを簡単に得ることができる磁性シートの製造方法を提供することができる。
【図面の簡単な説明】
【００７４】
【図１】本実施の形態１における磁性シートの要部断面図
【図２】データキャリアの組み立て図
【図３】データキャリアの要部断面図
【符号の説明】
【００７５】
１    磁性シート
２    合成樹脂シート
３    金属酸化物粒子
４    合成樹脂
１０    データキャリア
１１    前面側ケーシング
１２    アンテナ
１２ａ    アンテナ基板
１２ｂ    アンテナパターン
１３    回路
１４    磁性シート
１５    スペーサ
１６    金属板
１７    背面側ケーシング
【図１】
2006114725.tif 000003
【図２】
2006114725.tif 000004
【図３】
2006114725.tif 000005